(57)【要約】      （修正有）【課題】圧電現象による振動で発生する騒音を減少させることができる積層セラミックキャパシタ及び積層セラミックキャパシタの実装基板を提供する。【解決手段】幅が長さに比べて大きい複数の誘電体層が積層されたセラミック本体と、複数の第１及び第２内部電極を含んで容量が形成された活性層１１５と、前記活性層の上部に形成された上部カバー層と、下部に形成され、前記上部カバー層に比べて厚い厚さを有する下部カバー層と、前記セラミック本体の両端面を覆うように形成された第１及び第２外部電極１３１，１３２と、を含み、前記セラミック本体の全体厚さの１／２をＡ、前記下部カバー層の厚さをＢ、前記活性層の全体厚さの１／２をＣ、前記上部カバー層の厚さをＤとするとき、前記活性層の中心部が前記セラミック本体の中心部から外れた比率（Ｂ＋Ｃ）／Ａは、１．０４２≦（Ｂ＋Ｃ）／Ａ≦１．５３７の範囲を満たす。【選択図】図３
2014132633.tif 000002
【特許請求の範囲】
【請求項１】
幅が長さに比べて大きい複数の誘電体層が厚さ方向に積層されたセラミック本体と、
前記誘電体層を介して前記セラミック本体の長さ方向に相対する両端面から交互に露出するように厚さ方向に形成された複数の第１及び第２内部電極を含んで容量が形成される活性層と、
前記活性層の上部に形成された上部カバー層と、
前記活性層の下部に形成され、前記上部カバー層に比べて厚い厚さを有する下部カバー層と、
前記セラミック本体の両端面を覆うように形成された第１及び第２外部電極と、を含み、
前記セラミック本体の全体厚さの１／２をＡ、前記下部カバー層の厚さをＢ、前記活性層の全体厚さの１／２をＣ、前記上部カバー層の厚さをＤと規定するとき、
前記活性層の中心部が前記セラミック本体の中心部から外れた比率（Ｂ＋Ｃ）／Ａは、１．０４２≦（Ｂ＋Ｃ）／Ａ≦１．５３７の範囲を満たす、積層セラミックキャパシタ。
【請求項２】
前記上部カバー層の厚さＤと前記下部カバー層の厚さＢとの比率Ｄ／Ｂは、０．０４８≦Ｄ／Ｂ≦０．５６５の範囲を満たす、請求項１に記載の積層セラミックキャパシタ。
【請求項３】
前記セラミック本体の全体厚さの１／２であるＡに対する前記下部カバー層の厚さＢの比率Ｂ／Ａは、０．６０１≦Ｂ／Ａ≦１．１２８の範囲を満たす、請求項１に記載の積層セラミックキャパシタ。
【請求項４】
前記下部カバー層の厚さＢに対する前記活性層の全体厚さの１／２であるＣの比率Ｃ／Ｂは、０．３６２≦Ｃ／Ｂ≦１．０９２の範囲を満たす、請求項１に記載の積層セラミックキャパシタ。
【請求項５】
電圧印加時に前記活性層の中心部において発生する変形率と前記下部カバー層において発生する変形率との差異により、前記セラミック本体の両端面に形成された変曲点が前記セラミック本体の厚さの中心部以下に形成される、請求項１に記載の積層セラミックキャパシタ。
【請求項６】
上部に第１及び第２電極パッドを有する印刷回路基板と、
前記印刷回路基板上に設置された積層セラミックキャパシタと、を含み、
前記積層セラミックキャパシタは、幅が長さに比べて大きい複数の誘電体層が厚さ方向に積層されたセラミック本体と、前記誘電体層を介して前記セラミック本体の長さ方向に相対する両端面から交互に露出するように厚さ方向に形成された複数の第１及び第２内部電極を含んで容量が形成される活性層と、前記活性層の上部に形成された上部カバー層と、前記活性層の下部に形成され、前記上部カバー層に比べて厚い厚さを有する下部カバー層と、前記セラミック本体の両端面を覆うように形成され、はんだによって前記第１及び第２電極パッドと連結された第１及び第２外部電極と、を含み、前記セラミック本体の全体厚さの１／２をＡ、前記下部カバー層の厚さをＢ、前記活性層の全体厚さの１／２をＣ、前記上部カバー層の厚さをＤと規定するとき、前記活性層の中心部が前記セラミック本体の中心部から外れた比率（Ｂ＋Ｃ）／Ａは、１．０４２≦（Ｂ＋Ｃ）／Ａ≦１．５３７の範囲を満たす、積層セラミックキャパシタの実装基板。
【請求項７】
前記上部カバー層の厚さＤと前記下部カバー層の厚さＢとの比率Ｄ／Ｂは、０．０４８≦Ｄ／Ｂ≦０．５６５の範囲を満たす、請求項６に記載の積層セラミックキャパシタの実装基板。
【請求項８】
前記セラミック本体の全体厚さの１／２であるＡに対する前記下部カバー層の厚さＢの比率Ｂ／Ａは、０．６０１≦Ｂ／Ａ≦１．１２８の範囲を満たす、請求項６に記載の積層セラミックキャパシタの実装基板。
【請求項９】
前記下部カバー層の厚さＢに対する前記活性層の全体厚さの１／２であるＣの比率Ｃ／Ｂは、０．３６２≦Ｃ／Ｂ≦１．０９２の範囲を満たす、請求項６に記載の積層セラミックキャパシタの実装基板。
【請求項１０】
電圧印加時に前記活性層の中心部において発生する変形率と前記下部カバー層において発生する変形率との差異により、前記セラミック本体の両端面に形成された変曲点が前記はんだの高さ以下に形成される、請求項６に記載の積層セラミックキャパシタの実装基板。
【発明の詳細な説明】
【技術分野】
【０００１】
本発明は、積層セラミックキャパシタ及び積層セラミックキャパシタの実装基板に関する。
【背景技術】
【０００２】
積層チップ電子部品の一つである積層チップキャパシタは、液晶表示装置（ＬＣＤ、Ｌｉｑｕｉｄ  Ｃｒｙｓｔａｌ  Ｄｉｓｐｌａｙ）及びプラズマ表示装置パネル（ＰＤＰ、Ｐｌａｓｍａ  Ｄｉｓｐｌａｙ  Ｐａｎｅｌ）などの映像機器、コンピュータ、個人携帯用端末機（ＰＤＡ、Ｐｅｒｓｏｎａｌ  Ｄｉｇｉｔａｌ  Ａｓｓｉｓｔａｎｔｓ）及び携帯電話などの多様な電子製品の印刷回路基板に装着されて電気を充填または放電させる重要な役割をするチップ形態のコンデンサである。
【０００３】
このような積層セラミックキャパシタ（ＭＬＣＣ、Ｍｕｌｔｉ−Ｌａｙｅｒｅｄ  Ｃｅｒａｍｉｃ  Ｃａｐａｃｉｔｏｒ）は、小型でありながら、高容量が保障され、実装が容易であるという長所により、多様な電子装置の部品として用いられることができる。
【０００４】
上記積層セラミックキャパシタは、複数の誘電体層間に異なる極性の内部電極が交互に積層された構造を有することができる。
【０００５】
しかし、上記誘電体層は、圧電性及び電歪性を有するため、上記積層セラミックキャパシタに直流または交流電圧が印加されると、上記内部電極の間で圧電現象が生じて振動が発生する可能性がある。
【０００６】
上記振動は、上記積層チップキャパシタの外部電極を通じて上記積層チップキャパシタが実装された印刷回路基板に伝達されて上記印刷回路基板全体が音響反射面となって雑音となる振動音を発生させるおそれがある。
【０００７】
上記振動音は、人に不快感を与える２０から２００００Ｈｚ領域の可聴周波数に該当する。このように、人に不快感を与える振動音をアコースティックノイズ（ａｃｏｕｓｔｉｃ  ｎｏｉｓｅ）と言い、上記アコースティックノイズを低減させるための研究が求められる実情にある。
【０００８】
下記特許文献１には、下部カバー層が上部カバー層に比べて厚い厚さを有する積層セラミックキャパシタが記載されている。また、下記特許文献１は、外部電極がセラミック本体の両端面に形成される構造を開示する。
【先行技術文献】
【特許文献】
【０００９】
【特許文献１】特開平６−２１５９７８号公報
【発明の概要】
【発明が解決しようとする課題】
【００１０】
当技術分野では、積層セラミックキャパシタにおいて圧電現象による振動で発生する騒音を減少させることができる新たな方案が求められてきた。
【課題を解決するための手段】
【００１１】
本発明の一側面は、幅が長さに比べて大きい複数の誘電体層が厚さ方向に積層されたセラミック本体と、上記誘電体層を介して上記セラミック本体の長さ方向に相対する両端面から交互に露出するように厚さ方向に形成された複数の第１及び第２内部電極を含んで容量が形成される活性層と、上記活性層の上部に形成された上部カバー層と、上記活性層の下部に形成され、上記上部カバー層に比べて厚い厚さを有する下部カバー層と、上記セラミック本体の両端面を覆うように形成された第１及び第２外部電極と、を含み、上記セラミック本体の全体厚さの１／２をＡ、上記下部カバー層の厚さをＢ、上記活性層の全体厚さの１／２をＣ、上記上部カバー層の厚さをＤと規定するとき、上記活性層の中心部が上記セラミック本体の中心部から外れた比率（Ｂ＋Ｃ）／Ａは、１．０４２≦（Ｂ＋Ｃ）／Ａ≦１．５３７の範囲を満たす積層セラミックキャパシタを提供する。
【００１２】
本発明の一実施形態において、上記上部カバー層の厚さＤと上記下部カバー層の厚さＢとの比率Ｄ／Ｂは、０．０４８≦Ｄ／Ｂ≦０．５６５の範囲を満たすことができる。
【００１３】
本発明の一実施形態において、上記セラミック本体の全体厚さの１／２であるＡに対する上記下部カバー層の厚さＢの比率Ｂ／Ａは、０．６０１≦Ｂ／Ａ≦１．１２８の範囲を満たすことができる。
【００１４】
本発明の一実施形態において、上記下部カバー層の厚さＢに対する上記活性層の全体厚さの１／２であるＣの比率Ｃ／Ｂは、０．３６２≦Ｃ／Ｂ≦１．０９２の範囲を満たすことができる。
【００１５】
本発明の一実施形態において、電圧印加時に上記活性層の中心部において発生する変形率と上記下部カバー層において発生する変形率との差異により、上記セラミック本体の両端面に形成された変曲点が上記セラミック本体の厚さの中心部以下に形成されることができる。
【００１６】
本発明の他の側面は、上部に第１及び第２電極パッドを有する印刷回路基板と、上記印刷回路基板上に設置された積層セラミックキャパシタと、を含み、上記積層セラミックキャパシタは、幅が長さに比べて大きい複数の誘電体層が厚さ方向に積層されたセラミック本体と、上記誘電体層を介して上記セラミック本体の長さ方向に相対する両端面から交互に露出するように形成された複数の第１及び第２内部電極を含んで容量が形成される活性層と、上記活性層の上部に形成された上部カバー層と、上記活性層の下部に形成され、上記上部カバー層に比べて厚い厚さを有する下部カバー層と、上記セラミック本体の両端面を覆うように形成され、はんだによって上記第１及び第２電極パッドと連結された第１及び第２外部電極と、を含み、上記セラミック本体の全体厚さの１／２をＡ、上記下部カバー層の厚さをＢ、上記活性層の全体厚さの１／２をＣ、上記上部カバー層の厚さをＤと規定するとき、上記活性層の中心部が上記セラミック本体の中心部から外れた比率（Ｂ＋Ｃ）／Ａは、１．０４２≦（Ｂ＋Ｃ）／Ａ≦１．５３７の範囲を満たす積層セラミックキャパシタの実装基板を提供する。
【００１７】
本発明の一実施形態において、電圧印加時に上記活性層の中心部において発生する変形率と上記下部カバー層において発生する変形率との差異により、上記セラミック本体の両端面に形成された変曲点が上記はんだの高さ以下に形成されることができる。
【発明の効果】
【００１８】
本発明の一実施形態によると、下部カバー層を上部カバー層に比べて厚くなるように形成し、外部電極をセラミック本体の両端面に形成してセラミック本体の長さを短くすることで、積層セラミックキャパシタにおいて発生した振動の印刷回路基板への伝達を減少させてアコースティックノイズを低減させることができる効果を奏するようになる。
【図面の簡単な説明】
【００１９】
【図１】本発明の一実施形態による積層セラミックキャパシタの一部を切開して概略的に示した斜視図である。
【図２】図１の積層セラミックキャパシタを長さ方向に切断して示した断面図である。
【図３】積層セラミックキャパシタに含まれる構成要素の寸法関係を説明するために、図１の積層セラミックキャパシタを長さ方向に切断して概略的に示した断面図である。
【図４】図１の積層セラミックキャパシタが印刷回路基板に実装された形状を示した斜視図である。
【図５】図４の積層セラミックキャパシタ及び印刷回路基板を長さ方向に切断して示した断面図である。
【図６】図４の積層セラミックキャパシタが印刷回路基板に実装された状態において、電圧が印加されて積層セラミックキャパシタが変形する形状を概略的に示した断面図である。
【発明を実施するための形態】
【００２０】
以下では、添付の図面を参照し、本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。なお、図面における要素の形状及び大きさなどはより明確な説明のために誇張されることがある。
【００２１】
本発明の実施形態を明確に説明するために、六面体の方向を定義すると、図１に示されるＬ、Ｗ及びＴは、それぞれ長さ方向、幅方向、厚さ方向を示す。ここで、厚さ方向は、誘電体層が積層される積層方向と同一の概念で用いられることができる。
【００２２】
また、本実施形態では、説明の便宜のために、セラミック本体の長さ方向に第１及び第２外部電極が形成される面を左右両端面に設定し、これと直交する面を両側面に設定して共に説明する。
【００２３】
積層セラミックキャパシタ
【００２４】
図１及び図２を参照すると、本発明の一実施形態による積層セラミックキャパシタ１００は、幅が長さに比べて大きいセラミック本体１１０と、第１及び第２内部電極１２１、１２２を含む活性層１１５と、上部及び下部カバー層１１２、１１３と、セラミック本体１１０の長さ方向に相対する両端面を覆うように形成された第１及び第２外部電極１３１、１３２と、を含む。
【００２５】
セラミック本体１１０は、幅が長さに比べて大きい複数の誘電体層１１１を厚さ方向に積層してから焼成して形成されることができる。このとき、長さと幅との比率は、約１：２になるように形成されることができるが、このようなセラミック本体１１０の形状、寸法及び誘電体層１１１の積層数が本実施形態に示されるものに限定されるものではない。
【００２６】
また、セラミック本体１１０を形成する複数の誘電体層１１１は、焼結された状態で、走査電子顕微鏡（ＳＥＭ、Ｓｃａｎｎｉｎｇ  Ｅｌｅｃｔｒｏｎ  Ｍｉｃｒｏｓｃｏｐｅ）を利用せずには隣接する誘電体層１１１間の境界が確認できないほど一体化されていることができる。
【００２７】
このようなセラミック本体１１０は、キャパシタの容量形成に寄与する部分である活性層１１５と、上下マージン部として活性層１１５の上部及び下部にそれぞれ形成された上部及び下部カバー層１１２、１１３と、を含むことができる。
【００２８】
活性層１１５は、誘電体層１１１を介して複数の第１及び第２内部電極１２１、１２２を繰り返し積層して形成されることができる。
【００２９】
このとき、誘電体層１１１の厚さは、積層セラミックキャパシタ１００の容量設計に応じて任意に変更することができ、焼成後の１層の厚さが０．０１から１．００μｍになるように構成することができるが、本発明はこれに限定されるものではない。
【００３０】
また、誘電体層１１１は、高誘電率を有するセラミック粉末、例えば、チタン酸バリウム（ＢａＴｉＯ３）系またはチタン酸ストロンチウム（ＳｒＴｉＯ３）系粉末を含むことができるが、本発明はこれに限定されるものではない。
【００３１】
上部及び下部カバー層１１２、１１３は、内部電極を含まないことを除いては誘電体層１１１と同一の材質及び構成を有することができる。
【００３２】
このような上部及び下部カバー層１１２、１１３は、単一または２つ以上の誘電体層を活性層１１５の上部及び下部面にそれぞれ厚さ方向に積層して形成することができる。また、上部及び下部カバー層１１２、１１３は、基本的に物理的または化学的ストレスによる第１及び第２内部電極１２１、１２２の損傷を防止する役割をすることができる。
【００３３】
このとき、下部カバー層１１３は、上部カバー層１１２より誘電体層の積層数を増やすことで、上部カバー層１１２に比べて厚い厚さを有することができる。
【００３４】
第１及び第２内部電極１２１、１２２は、異なる極性を有する一対の電極であり、複数の誘電体層１１１上に所定の厚さで導電性金属を含む導電性ペーストを印刷して誘電体層１１１の積層方向に沿ってセラミック本体１１０の長さ方向に相対する両端面から交互に露出するように形成されることができ、その間に配置された誘電体層１１１によって電気的に絶縁されることができる。
【００３５】
即ち、第１及び第２内部電極１２１、１２２は、セラミック本体１１０の両端面から交互に露出する部分によって第１及び第２外部電極１３１、１３２とそれぞれ電気的に連結されることができる。
【００３６】
これにより、第１及び第２外部電極１３１、１３２に電圧が印加されると、対向する第１及び第２内部電極１２１、１２２の間に電荷が蓄積され、このとき、積層セラミックキャパシタ１００の静電容量は、第１及び第２内部電極１２１、１２２が重畳する領域の面積と比例するようになる。
【００３７】
第１及び第２内部電極１２１、１２２の厚さは、用途に応じて決定されることができる。例えば、セラミック本体１１０のサイズを考慮して０．２から１．０μｍの範囲内にあるように決定することができるが、本発明はこれに限定されるものではない。
【００３８】
また、第１及び第２内部電極１２１、１２２を形成する導電性ペーストに含まれる導電性金属は、ニッケル（Ｎｉ）、銅（Ｃｕ）、パラジウム（Ｐｄ）またはこれらの合金であることができるが、本発明はこれに限定されるものではない。
【００３９】
なお、上記導電性ペーストの印刷方法としては、スクリーン印刷法またはグラビア印刷法などを用いることができるが、本発明はこれに限定されるものではない。
【００４０】
第１及び第２外部電極１３１、１３２は、導電性金属を含む導電性ペーストによって形成されることができる。上記導電性ペーストに含まれる導電性金属は、ニッケル（Ｎｉ）、銅（Ｃｕ）、パラジウム（Ｐｄ）またはこれらの合金であることができるが、本発明はこれに限定されるものではない。
【００４１】
以下では、本実施形態による積層セラミックキャパシタに含まれる構成要素の寸法とアコースティックノイズとの関係を説明する。
【００４２】
図３を参照してセラミック本体１１０の全体厚さの１／２をＡ、下部カバー層１１３の厚さをＢ、活性層１１５の全体厚さの１／２をＣ、上部カバー層１１２の厚さをＤと規定する。
【００４３】
ここで、セラミック本体１１０の全体厚さは、セラミック本体１１０の上面ＳＴから下面ＳＢまでの距離を意味し、活性層１１５の全体厚さは、活性層１１５の最上部に形成された第１内部電極１２１の上面から活性層１１５の最下部に形成された第２内部電極１２２の下面までの距離を意味する。
【００４４】
また、下部カバー層１１３の厚さＢは、活性層１１５の厚さ方向の最下部に形成された第２内部電極１２２の下面からセラミック本体１１０の下面ＳＢまでの距離を意味し、上部カバー層１１２の厚さＤは、活性層１１５の厚さ方向の最上部に形成された第１内部電極１２１の上面からセラミック本体１１０の上面ＳＴまでの距離を意味する。
【００４５】
セラミック本体１１０の両端面に形成された第１及び第２外部電極１３１、１３２に異なる極性の電圧が印加されると、誘電体層１１１の逆圧電効果（Ｉｎｖｅｒｓｅ  ｐｉｅｚｏｅｌｅｃｔｒｉｃ  ｅｆｆｅｃｔ）によってセラミック本体１１０が厚さ方向に膨張及び収縮するようになり、第１及び第２外部電極１３１、１３２の両端部は、ポアソン効果（Ｐｏｉｓｓｏｎ  ｅｆｆｅｃｔ）によってセラミック本体１１０の厚さ方向への膨張及び収縮とは逆に収縮及び膨張するようになる。
【００４６】
ここで、活性層１１５の中心部は、第１及び第２外部電極１３１、１３２の長さ方向の両端部で最も大きく膨張する部分であり、アコースティックノイズを発生させる原因となる。
【００４７】
即ち、本実施形態では、アコースティックノイズを減少させるために、電圧印加時に活性層１１５の中心部ＣＬＡにおいて発生する変形率と下部カバー層１１３において発生する変形率との差異により、セラミック本体１１０の両端面に形成された変曲点（ＰＩ、ｐｏｉｎｔ  ｏｆ  ｉｎｆｌｅｃｔｉｏｎ）がセラミック本体１１０の厚さの中心部ＣＬＣ以下に形成されることができる。
【００４８】
このとき、アコースティックノイズをさらに減少させるために、活性層１１５の中心部ＣＬＡがセラミック本体１１０の中心部ＣＬＣから外れた比率（Ｂ＋Ｃ）／Ａは、１．０４２≦（Ｂ＋Ｃ）／Ａ≦１．５３７の範囲を満たすことが好ましい。
【００４９】
また、上部カバー層１１２の厚さＤと下部カバー層１１３の厚さＢとの比率Ｄ／Ｂは、０．０４８≦Ｄ／Ｂ≦０．５６５の範囲を満たすことができる。
【００５０】
なお、セラミック本体１１０の全体厚さの１／２であるＡに対する下部カバー層１１３の厚さＢの比率Ｂ／Ａは、０．６０１≦Ｂ／Ａ≦１．１２８の範囲を満たすことができる。
【００５１】
さらに、下部カバー層１１３の厚さＢに対する活性層１１５の全体厚さの１／２であるＣの比率Ｃ／Ｂは、０．３６２≦Ｃ／Ｂ≦１．０９２の範囲を満たすことができる。
【００５２】
実験例
【００５３】
本発明の実施例及び比較例による積層セラミックキャパシタは、以下の通り製作された。
【００５４】
まず、チタン酸バリウム（ＢａＴｉＯ３）などの粉末を含んで形成されたスラリーをキャリアフィルム（ｃａｒｒｉｅｒ  ｆｉｌｍ）上に塗布及び乾燥し、幅が長さに比べて大きく、１．８μｍの厚さを有するように製造された複数のセラミックグリーンシートを用意する。
【００５５】
次に、上記複数のセラミックグリーンシート上にスクリーンなどを用いて導電性ペーストを塗布することで、上記セラミックグリーンシートの長さ方向に相対する両端面から交互に露出するように複数の第１及び第２内部電極１２１、１２２を形成する。
【００５６】
続いて、上記セラミックグリーンシートを約３７０層積層して積層体を形成する。また、上記積層体を８５℃において１０００ｋｇｆ／ｃｍ２の圧力条件で等圧圧縮成形（ｉｓｏｓｔａｔｉｃ  ｐｒｅｓｓｉｎｇ）した。
【００５７】
次いで、圧着されたセラミック積層体を個別のチップ状に切断した。上記切断されたチップは大気雰囲気で２３０℃、６０時間維持して脱バインダーを行った。
【００５８】
その後、１２００℃において第１及び第２内部電極１２１、１２２が酸化しないようにＮｉ／ＮｉＯ平衡酸素分圧より低い１０−１１から１０−１０ａｔｍの酸素分圧下の還元雰囲気で焼成した。焼成後のセラミック本体１１０のサイズは、長さ×幅（Ｌ×Ｗ）が約０．８５ｍｍ×１．６７ｍｍ（Ｌ×Ｗ、いわゆるＬＩＣＣタイプ）であった。ここで、製作公差は長さ×幅（Ｌ×Ｗ）が±０．１ｍｍ内の範囲になるように決定した。
【００５９】
次に、セラミック本体１１０の両端面に第１及び第２外部電極１３１、１３２を形成し、メッキ工程を経て積層セラミックキャパシタ１００を製作した後、実験を行ってアコースティックノイズを測定した。
【００６０】
【表１】
2014132633.tif 000003
＊  比較例
【００６１】
上記表１のデータは、図３に示されているように、積層セラミックキャパシタ１００におけるセラミック本体１１０の幅方向（Ｗ）の中心部から長さ方向（Ｌ）及び厚さ方向（Ｔ）に切開した断面を走査電子顕微鏡（ＳＥＭ、Ｓｃａｎｎｉｎｇ  Ｅｌｅｃｔｒｏｎ  Ｍｉｃｒｏｓｃｏｐｅ）で撮影した写真を基準にそれぞれの寸法を測定したものである。
【００６２】
ここで、Ａ、Ｂ、Ｃ及びＤは、上記の通り、セラミック本体１１０の全体厚さの１／２をＡ、下部カバー層１１３の厚さをＢ、活性層１１５の全体厚さの１／２をＣ、上部カバー層１１２の厚さをＤと規定した。
【００６３】
アコースティックノイズを測定するために、アコースティックノイズ測定用基板当たり１つのサンプル（積層セラミックキャパシタ）を、下部カバー層１１３が下面ＳＢになるように印刷回路基板２１０上に実装した後、その基板を測定用治具（Ｊｉｇ）に装着した。
【００６４】
また、ＤＣパワーサプライ（Ｐｏｗｅｒ  ｓｕｐｐｌｙ）及び信号発生器を（Ｆｕｎｃｔｉｏｎ  ｇｅｎｅｒａｔｏｒ）を用いて測定治具に装着されたサンプルの第１及び第２外部電極１３１、１３２にＤＣ電圧及び電圧変動を印加した。また、印刷回路基板２１０の真上に設置されたマイクを用いてアコースティックノイズを測定した。
【００６５】
上記表１において、サンプル１は、下部カバー層１１３の厚さＢ及び上部カバー層１１２の厚さＤが殆ど類似したカバー対称構造を有する比較例であり、サンプル２から６は、上部カバー層１１２の厚さＤが下部カバー層１１３の厚さＢより厚い構造を有する比較例である。
【００６６】
また、サンプル１５及び１６は、下部カバー層１１３の厚さＢが上部カバー層１１２の厚さＤより厚い構造を有する比較例であり、サンプル７から１４は、本発明の実施形態による実施例である。
【００６７】
ここで、（Ｂ＋Ｃ）／Ａ値が略１の場合は、活性層１１５の中心部がセラミック本体１１０の中心部から大きく外れないことを意味する。下部カバー層１１３の厚さＢ及び上部カバー層１１２の厚さＤが殆ど類似した上下マージン対称構造を有するサンプル１の（Ｂ＋Ｃ）／Ａ値は略１である。
【００６８】
また、（Ｂ＋Ｃ）／Ａ値が１より大きいと、活性層１１５の中心部がセラミック本体１１０の中心部から上部方向に外れたことを意味する。なお、（Ｂ＋Ｃ）／Ａ値が１より小さいと、活性層１１５の中心部がセラミック本体１１０の中心部から下部方向に外れたことを意味する。
【００６９】
上記表１を参照すると、活性層１１５の中心部がセラミック本体１１０の中心部から外れた比率（Ｂ＋Ｃ）／Ａが１．０４２≦（Ｂ＋Ｃ）／Ａの範囲を満たす実施例であるサンプル７から１４及び比較例であるサンプル１５及び１６において、アコースティックノイズが３０ｄＢ未満に著しく減少することが確認できる。
【００７０】
また、活性層１１５の中心部がセラミック本体１１０の中心部から外れた比率（Ｂ＋Ｃ）／Ａ値が１．０４２未満のサンプル１から６は、活性層１１５の中心部がセラミック本体１１０の中心部から殆ど外れないか、または活性層１１５の中心部がセラミック本体１１０の中心部から下部方向に外れた構造を有することを意味する。上記サンプル１から６は、アコースティックノイズが３０ｄＢ以上であることから、本発明による実施例に比べて著しく高い値を有することが分かる。
【００７１】
また、活性層１１５の中心部がセラミック本体１１０の中心部から外れた比率（Ｂ＋Ｃ）／Ａ値が１．５３７を超過するサンプル１５及び１６の場合は、アコースティックノイズが減少するが、目標容量に対して静電容量も過度に減少するようになるため、容量不良が発生するという問題点があった。
【００７２】
上記表１において、容量具現率（即ち、目標容量に対する静電容量の比率）が「ＮＧ」と示されるものは、目標容量値を１００％とするとき、目標容量に対して静電容量値が８０％未満の場合を意味する。
【００７３】
また、上部カバー層１１２の厚さＤと下部カバー層１１３の厚さＢとの比率（Ｄ／Ｂ）が０．０４８≦Ｄ／Ｂ≦０．５６５の範囲を満たすサンプル７から１４において、アコースティックノイズが著しく減少することが分かる。
【００７４】
これに対し、上部カバー層１１２の厚さＤと下部カバー層１１３の厚さＢとの比率（Ｄ／Ｂ）が０．５６５を超過するサンプル１から６は、アコースティックノイズの減少効果がないことが分かる。
【００７５】
また、実施例において、セラミック本体１１０の全体厚さの１／２であるＡに対する下部カバー層１１３の厚さＢの比率Ｂ／Ａが０．６０１≦Ｂ／Ａ≦１．１２８の範囲を満たし、下部カバー層１１３の厚さＢに対する活性層１１５の全体厚さの１／２であるＣの比率Ｃ／Ｂが０．３６２≦Ｃ／Ｂ≦１．０９２の範囲を満たす実施例であるサンプル１０から１４において、アコースティックノイズが２０ｄＢ以下にさらに減少することが分かる。
【００７６】
これに対し、セラミック本体１１０の全体厚さの１／２であるＡに対する下部カバー層１１３の厚さＢの比率（Ｂ／Ａ）が１．１２８を超過したり、下部カバー層１１３の厚さＢに対する活性層１１５の全体厚さの１／２であるＣの比率（Ｃ／Ｂ）が０．３６２未満であったりするサンプル１５及び１６の場合は、目標容量に対して静電容量が低いことが原因で容量不良が発生した。
【００７７】
積層セラミックキャパシタの実装基板
【００７８】
図４及び図５を参照すると、本実施形態による積層セラミックキャパシタ１００の実装基板２００は、積層セラミックキャパシタ１００が垂直実装される印刷回路基板２１０と、印刷回路基板２１０の上面に離隔形成された第１及び第２電極パッド２２１、２２２と、を含む。
【００７９】
このとき、積層セラミックキャパシタ１００は、下部カバー層１１３が下側に配置され、第１及び第２外部電極１３１、１３２がそれぞれ第１及び第２電極パッド２２１、２２２上に接触するように位置した状態で、はんだ２３０によって印刷回路基板２１０と電気的に連結されることができる。
【００８０】
上記のように積層セラミックキャパシタ１００が印刷回路基板２１０に実装された状態で、電圧が印加されると、アコースティックノイズが発生する可能性がある。
【００８１】
このとき、第１及び第２電極パッド２２１、２２２のサイズは、積層セラミックキャパシタ１００の第１及び第２外部電極１３１、１３２と第１及び第２電極パッド２２１、２２２とを連結するはんだ２３０の量を決定する指標になり得る。また、このようなはんだ２３０の量によってアコースティックノイズのサイズを調節することができる。
【００８２】
また、本実施形態の積層セラミックキャパシタ１００は、幅（Ｗ）に比べて長さ（Ｌ）が短く形成されることから、印刷回路基板２１０への実装時に積層セラミックキャパシタ１００において発生した振動の伝達が減少し、アコースティックノイズを低減させることができる。
【００８３】
図６を参照すると、積層セラミックキャパシタ１００が印刷回路基板２１０に実装された状態で、積層セラミックキャパシタ１００の両端部に形成された第１及び第２外部電極１３１、１３２に異なる極性を有する電圧が印加されると、誘電体層１１１の逆圧電効果（Ｉｎｖｅｒｓｅ  ｐｉｅｚｏｅｌｅｃｔｒｉｃ  ｅｆｆｅｃｔ）によってセラミック本体１１０は、厚さ方向に膨張及び収縮するようになり、第１及び第２外部電極１３１、１３２の両端部は、ポアソン効果（Ｐｏｉｓｓｏｎ  ｅｆｆｅｃｔ）によってセラミック本体１１０の厚さ方向への膨張及び収縮とは逆に収縮及び膨張するようになる。
【００８４】
ここで、活性層１１５の中心部は、第１及び第２外部電極１３１、１３２の長さ方向の両端部で最も大きく膨張する部分であり、アコースティックノイズを発生させる原因となる。
【００８５】
積層セラミックキャパシタ１００の長さ方向の両端面が最も大きく膨張すると、はんだ２３０の上部では、膨張によって外部に押し出される力（Ｆ１）が生じ、はんだ２３０の下部では、膨張によって外部に押し出される力により外部電極を押す、収縮する力（Ｆ２）が生じる。
【００８６】
従って、本実施形態のように、電圧印加時に活性層１１５の中心部ＣＬＡにおいて発生する変形率と下部カバー層１１３において発生する変形率との差異により、セラミック本体１１０の両端面に形成された変曲点がはんだ２３０の高さ以下に形成されると、アコースティックノイズをさらに減少させることができるようになる。
【００８７】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有するものには明らかである。
【符号の説明】
【００８８】
１００  積層セラミックキャパシタ
１１０  セラミック本体
１１１  誘電体層
１１２  上部カバー層
１１３  下部カバー層
１１５  活性層
１２１、１２２  第１及び第２内部電極
１３１、１３２  第１及び第２外部電極
２００  実装基板
２１０  印刷回路基板
２２１、２２２  第１及び第２電極パッド
２３０  はんだ
【図１】
2014132633.tif 000004
【図２】
2014132633.tif 000005
【図３】
2014132633.tif 000006
【図４】
2014132633.tif 000007
【図５】
2014132633.tif 000008
【図６】
2014132633.tif 000009